(57)【要約】  本発明は耐海洋気候工程部材防腐蝕処理用の熱溶融めっきアルミ鋳造合金及びその調製方法に係り、前記アルミ鋳造合金はＡｌと、Ｚｎと、Ｓｉと、Ｍｇと、ＲＥと、Ｔｉと、Ｎｉと、ナノ酸化物顆粒増強剤と、から構成され、前記ナノ酸化物顆粒増強剤がＴｉＯ２、ＣｅＯ２のうちの１種または２種から選択され、各組成成分の、総質量に占める百分比が、Ｚｎ：３５〜３８％、Ｓｉ：０．３〜４．０％、Ｍｇ：０．１〜５．０％、ＲＥ：０．０２〜１．０％、Ｔｉ：０．０１〜０．５％、Ｎｉ：０．１〜３．０％、ナノ酸化物顆粒増強剤の総含有量：０．０１〜１．０％であり、残量がＡｌ及び防止不可の不純物である。本発明により生産されるアルミ鋳造合金を被覆層にすると、海洋気候条件下でそれに耐腐食性及び抗浸食性を付与することができる。【特許請求の範囲】
【請求項１】
耐海洋気候工程部材防腐蝕処理用の熱溶融めっきアルミ鋳造合金であって、
前記アルミ鋳造合金はＡｌと、Ｚｎと、Ｓｉと、Ｍｇと、ＲＥと、Ｔｉと、Ｎｉと、ナノ酸化物顆粒増強剤と、から構成され、
前記ナノ酸化物顆粒増強剤がＴｉＯ２、ＣｅＯ２のうちの１種または２種から選択され、各組成成分の、総質量に占める百分比が、Ｚｎ：３５〜５８％、Ｓｉ：０．３〜４．０％、Ｍｇ：０．１〜５．０％、ＲＥ：０．０２〜１．０％、Ｔｉ：０．０１〜０．５％、Ｎｉ：０．１〜３．０％、ナノ酸化物顆粒増強剤の総含有量：０．０１〜１．０％であり、残量がＡｌ及び防止不可の不純物である、耐海洋気候工程部材防腐蝕処理用の熱溶融めっきアルミ鋳造合金。
【請求項２】
前記ナノ酸化物顆粒増強剤が均一の球体顆粒であり、且つ、前記ナノ酸化物顆粒増強剤の比表面積と平均粒子径とが以下の関係式を満足する、請求項１に記載の熱溶融めっきアルミ鋳造合金。
関係式：比表面積（ｍ２／ｇ）＝６／ρ・Ｄ
式中：Ｄは平均粒子径を表し、ρは密度を表す
【請求項３】
前記ＴｉＯ２の平均粒子径が１５〜６０ｎｍである、請求項１に記載の熱溶融めっきアルミ鋳造合金。
【請求項４】
前記ＴｉＯ２の比表面積が２０〜９０ｍ２／ｇである、請求項１または３に記載の熱溶融めっきアルミ鋳造合金。
【請求項５】
前記ＣｅＯ２の平均粒子径が２５〜７０ｎｍである、請求項１に記載の熱溶融めっきアルミ鋳造合金。
【請求項６】
前記ＣｅＯ２の比表面積が１０〜８０ｍ２／ｇである、請求項１または５に記載の熱溶融めっきアルミ鋳造合金。
【請求項７】
前記ナノ酸化物顆粒増強剤がＴｉＯ２及びＣｅＯ２であり、且つ、ＴｉＯ２とＣｅＯ２との質量比が１：（１〜３）である、請求項１に記載の熱溶融めっきアルミ鋳造合金。
【請求項８】
前記各組成成分の、総質量に占める百分比が、Ｚｎ：４１〜５１％、Ｓｉ：１〜３．２％、Ｍｇ：１．８〜４％、ＲＥ：０．０５〜０．８％、Ｔｉ：０．０５〜０．３５％、Ｎｉ：１．５〜２．６％、ナノ酸化物顆粒増強剤の総含有量：０．０５〜０．８％である、請求項１に記載の熱溶融めっきアルミ鋳造合金。
【請求項９】
請求項１に記載の熱溶融めっきアルミ鋳造合金を製造する方法であって、
Ａｌ、Ｚｎ、Ｓｉ、Ｍｇ、ＲＥ、Ｔｉ、Ｎｉ及びナノ酸化物顆粒増強剤の質量百分比に基づいて材料を準備し、
まず真空または雰囲気保護炉においてＡｌを加熱して７００〜７５０℃まで温度を上げて溶解させ、
撹拌して均一にし、Ｓｉを加え、その後温度を８００〜８４０℃まで上げた後ＲＥを加え、さらに温度を８３０〜８５０℃まで上げた後Ｚｎを加え、
さらに温度を８５０〜８８０℃まで上げた後Ｎｉ及びＴｉを加え、
温度を７５０〜７００℃まで下げた後Ｍｇ及び前記ナノ酸化物顆粒増強剤を加え、
さらに温度を７００〜６５０℃まで下げて、撹拌して均一にした後１０〜３５分間静置して、鋳造またはダイカストして地金にする、請求項１に記載の熱溶融めっきアルミ鋳造合金を製造する方法。
【請求項１０】
前記加熱過程における温度上昇速度が１０〜４０℃／分間であり、前記温度降下過程における速度が２０〜６０℃／分間である、請求項９に記載の方法。
【発明の詳細な説明】
【技術分野】
【０００１】
本発明はＡｌ−Ｚｎ−Ｓｉ−Ｍｇ−ＲＥ−Ｔｉ−Ｎｉ含有の熱溶融めっきアルミ鋳造合金及びその調製方法に係り、特に耐海洋気候工程部材防腐蝕処理用の、Ａｌ−Ｚｎ−Ｓｉ−Ｍｇ−ＲＥ−Ｔｉ−Ｎｉ含有の熱溶融めっきアルミ鋳造合金及びその製造方法に係る。
【背景技術】
【０００２】
科学技術の高速な発展に伴って、沿岸及び海洋に応用される製造装備がますます多くなるが、その稼動条件がＩＳＯ９２２５環境評価標準に基づければ一般的に＞Ｃ５級であり、極劣悪な環境に属する。前記環境は大気が多雨、高温、多塩霧及び強い気流であり、外に露出する部材が強烈な大気腐蝕、電気化学腐蝕及び気流浸食の総合作用を受け、各種の鋼構造の使用寿命が普通の内陸戸外環境より大幅に低い。
【０００３】
例えば、風力エネルギーは技術が最も成熟しており、規模開発条件を最も有する再生可能な清浄エネルギーになっている。風力発電工作セットが風力エネルギーを使用して発電を行う。海岸線、岸から離れる海洋は風力資源が豊富であるため、風力発電所の建設の大部分の場所が近海岸または岸から離れる海洋に選ばれる。但し、海洋気候条件下で稼動する風力発電装置は、工作セットの外部部材、例えば機械室、エンジンカバー、塔支柱などが極端の腐蝕大気に直接暴露され、普通の保護装置を採用する場合、数ヶ月だけで激しい腐蝕が発生することが多い。したがって、現在、耐海洋気候の工程部材防腐蝕処理用の被覆層の耐腐蝕問題の解決が至急に要求されている。
【発明の概要】
【発明が解決しようとする課題】
【０００４】
従来の技術におけるこれらの問題に対して、本発明は耐海洋気候工程部材防腐蝕処理用の熱溶融めっきアルミ鋳造合金及びその製造方法を提供する。
【課題を解決するための手段】
【０００５】
本発明により提供される耐海洋気候工程部材防腐蝕処理用の熱溶融めっきアルミ鋳造合金であって、前記アルミ鋳造合金はＡｌと、Ｚｎと、Ｓｉと、Ｍｇと、ＲＥと、Ｔｉと、Ｎｉと、ナノ酸化物顆粒増強剤と、から構成され、前記ナノ酸化物顆粒増強剤がＴｉＯ２、ＣｅＯ２のうちの１種または２種から選択され、各組成成分の、総質量に占める百分比が、Ｚｎ：３５〜５８％、Ｓｉ：０．３〜４．０％、Ｍｇ：０．１〜５．０％、ＲＥ：０．０２〜１．０％、Ｔｉ：０．０１〜０．５％、Ｎｉ：０．１〜３．０％、ナノ酸化物顆粒増強剤の総含有量：０．０１〜１．０％で、残量がＡｌ及び避けられない不純物である。
【０００６】
ＲＥが希土元素のいずれか１種または複数種である。
【０００７】
好ましくは、採用されるナノ酸化物顆粒増強剤が均一の球体顆粒であれば、球体比表面積と平均粒子径とが以下の関係式を満足する。
関係式：比表面積＝［６／ρ・Ｄ］（ｍ２／ｇ）
式中：Ｄは平均粒子径を表し、ρは密度を表す。
【０００８】
採用されるナノ酸化物顆粒が一般の球体顆粒形状より複雑であれば、被覆層の性能、効果がより理想であることができるため、本発明のより好ましいナノ酸化物顆粒の比表面積が前記式の計算値より大きい。
【０００９】
好ましくは、ナノ酸化物顆粒としてＴｉＯ２を採用する時に、前記ＴｉＯ２の平均粒子径が１５〜６０ｎｍである。
【００１０】
好ましくは、ナノ酸化物顆粒としてＴｉＯ２を採用する時に、前記ＴｉＯ２の比表面積が２０〜９０ｍ２／ｇである。
【００１１】
好ましくは、ナノ酸化物顆粒としてＣｅＯ２を採用する時に、前記ＣｅＯ２の平均粒子径が２５〜７０ｎｍである。
【００１２】
好ましくは、ナノ酸化物顆粒としてＣｅＯ２を採用する時に、前記ＣｅＯ２の比表面積が１０〜８０ｍ２／ｇである。
【００１３】
好ましくは、ナノ酸化物顆粒増強剤がＴｉＯ２及びＣｅＯ２である時に、ＴｉＯ２とＣｅＯ２との質量比が１：（１〜３）である。
【００１４】
より好ましくは、ＴｉＯ２とＣｅＯ２との質量比が１：２である。
【００１５】
好ましくは、各組成成分の、総質量に占める百分比が、Ｚｎ：４１〜５１％、Ｓｉ：１〜３．２％、Ｍｇ：１．８〜４％、ＲＥ：０．０５〜０．８％、Ｔｉ：０．０５〜０．３５％、Ｎｉ：１．５〜２．６％、ナノ酸化物顆粒増強剤の総含有量：０．０５〜０．８％である。
【００１６】
また、本発明はさらに前記熱溶融めっきアルミ鋳造合金を製造する方法を提供し、Ａｌ、Ｚｎ、Ｓｉ、Ｍｇ、ＲＥ、Ｔｉ、Ｎｉ及びナノ酸化物顆粒増強剤の質量百分比に基づいて材料を準備し、まず真空または雰囲気保護炉においてＡｌを加熱して７００〜７５０℃まで温度を上げて溶解させ、撹拌して均一にし、Ｓｉを加え、その後温度を８００〜８４０℃まで上げた後ＲＥを加え、さらに温度を８３０〜８５０℃まで上げた後Ｚｎを加え、さらに温度を８５０〜８８０℃まで上げた後Ｎｉ及びＴｉを加え、温度を７５０〜７００℃まで下げた後Ｍｇ及びナノ酸化物顆粒増強剤を加え、さらに温度を７００〜６５０℃まで下げて、撹拌して均一にした後１０〜３５分間静置して、鋳造またはダイカストして地金にする。
【００１７】
好ましくは、前記加熱過程における温度上昇速度が１０〜４０℃／分間で、前記温度降下過程における速度が２０〜６０℃／分間である。
【００１８】
本発明により提供される抗海洋気候腐蝕の熱溶融めっきアルミ鋳造合金は、Ａｌが抗大気腐蝕の金属であり、Ａｌが空気において表面に１層の緻密な酸化膜を速めに形成でき、且つ快速な自ら損傷を修復する能力を有し、Ｚｎが低い電極電位を有し、犠牲陽極として、鋼鉄に十分な抗電気化学腐蝕能力を与えることができる。
【００１９】
然し、亜鉛の含有量が高ければ、被覆層の靭性及び硬度がある程度に降下され、それによって、大気腐蝕及び気流浸食に対する被覆層の抵抗力が低下する。この問題を克服するため、本発明は所定量のナノ酸化物顆粒増強剤を添加することによって、被覆層の結晶粒子を極大に微細化し、被覆層の靭性を改善し、大気腐蝕、電気化学腐蝕及び気流浸食に対する被覆層の抵抗力を向上させ、且つ被覆層の強度及び硬度をさらに向上させ、それによって、被覆層によりよい抗浸食性を付与した。
【００２０】
さらに、多数回繰り返した実験、スクリーニングした後、適当なナノ酸化物顆粒増強剤の粒子径及び比表面積を選択することによって、被覆層の性能をより顕著に向上することができ、さらには、ナノ酸化物顆粒増強剤の粒子径が本発明のデータ範囲を採用することは、被覆層の耐摩耗度も大幅に向上することができ、一方、ナノ酸化物顆粒増強剤の比表面積が本発明のデータ範囲を採用することは、合金の密集度を大幅に向上させることができ、それによって、合金被覆層の抗浸食性がより顕著に向上する。
【００２１】
これをベースにし、さらにＭｇ、Ｔｉ、Ｎｉなどの微合金元素を添加することによって、結晶粒子をより微細化し、被覆層の強靭性及び耐腐食性をより向上させ、Ｍｇは合金の親和力、耐腐食性の向上及び合金の室温強度を向上させることができ、Ｔｉが被覆層における強化相を補強し、且つ合金に対して溶相の役割を果たし、Ｎｉが合金に対してさらに溶相の役割を果たしだけでなく、合金の靭性及び安定性もさらに改善できる。
【００２２】
前記のように、本発明により生産されるアルミ鋳造合金を採用して被覆層にすることは、海洋気候条件下でそれに十分の耐腐食性及び抗浸食性を与えることができる。
【００２３】
もう一方、本発明はさらに多温度帯で熱溶融めっき合金元素を添加する方法を提供し、該方法を採用すれば、温度の上昇に伴って、ナノ酸化物顆粒増強剤及び各種の元素の分散性の向上に有利であり、それによって、被覆層成分の均一性を改善し、被覆層と基材との結合強度を顕著に向上する。
【００２４】
然し、溶体温度が高すぎる時に全ての元素を添加すると、被覆層には高アルミ脆性相が形成しやすく、接触微動荷重の役割に不利である。そのため、本発明はまず多温度帯において一部の熱溶融めっき合金元素を添加し、さらに温度を所定の温度に下げた後ナノ酸化物顆粒増強剤を添加し、最後に温度をさらに下げて且つ所定時間に保温することによって、前記欠陥を克服し、成分が均一で、靭性がよい被覆層を得た。
【００２５】
まとめに言うと、本発明は従来の技術と比べ、被覆層の、抗大気腐蝕、抗電気化学腐蝕及び抗気流浸食の性能が顕著に向上され、且つ被覆層の強度、硬度、抗洗浄性も顕著に向上され、また、被覆層と基材との結合が堅牢で、海洋などの極劣悪な環境に完全に適用する。もう一方、本発明の生産プロセスが簡単化で、且つさらに成分が均一で、靭性がよい被覆層を得ることができる。且つ、合金における主な成分アルミ、亜鉛などの元素が共に自然界の豊富な合金元素であるため、材料のコストが低く、且つ環境保護し、エネルギーを節約する。本発明の合金を使用してめっき層にすると、厚さの調整可能な範囲が広く、各種のサイズの部材の処理に適する。
【発明を実施するための形態】
【００２６】
本発明により提供される耐海洋気候工程部材防腐蝕処理用の熱溶融めっきアルミ鋳造合金であって、前記アルミ鋳造合金はＡｌと、Ｚｎと、Ｓｉと、Ｍｇと、ＲＥと、Ｔｉと、Ｎｉと、ナノ酸化物顆粒増強剤と、から構成され、前記ナノ酸化物顆粒増強剤がＴｉＯ２、ＣｅＯ２のうちの１種または２種から選択され、各組成成分の、総質量に占める百分比が、Ｚｎ：３５〜５８％、Ｓｉ：０．３〜４．０％、Ｍｇ：０．１〜５．０％、ＲＥ：０．０２〜１．０％、Ｔｉ：０．０１〜０．５％、Ｎｉ：０．１〜３．０％、ナノ酸化物顆粒増強剤の総含有量：０．０１〜１．０％であり、残量がＡｌ及び避けられない不純物であり、前記避けられない不純物が通常Ｆｅ、Ｍｎ、Ｐｂ、Ｓｎ、Ｃｄなどの、徹底に除去できない不純物元素である。
【００２７】
さらに、多数回繰り返した実験、スクリーニングした後、適当なナノ酸化物顆粒増強剤の粒子径及び比表面積を選択することによって、被覆層の性能をより顕著に向上でき、採用されるナノ酸化物顆粒が均一の球体顆粒であれば、球体比表面積と平均粒子径とが以下の関係式を満足する。
関係式：比表面積＝［６／ρ・Ｄ］（ｍ２／ｇ）
式中：Ｄは平均粒子径を表し、ρは密度を表す。
【００２８】
さらに、採用されるナノ酸化物顆粒が一般の球体顆粒形状より複雑であれば、被覆層の性能、効果がより理想的であるため、本発明のより好ましいナノ酸化物顆粒の比表面積が前記式の計算値より大きい。
【００２９】
好ましくは、ナノ酸化物顆粒がＴｉＯ２を採用する時に、前記ＴｉＯ２の平均粒子径が１５〜６０ｎｍである。
【００３０】
好ましくは、ナノ酸化物顆粒がＴｉＯ２を採用する時に、前記ＴｉＯ２の比表面積が２０〜９０ｍ２／ｇである。
【００３１】
好ましくは、ナノ酸化物顆粒がＣｅＯ２を採用する時に、前記ＣｅＯ２の平均粒子径が２５〜７０ｎｍである。
【００３２】
好ましくは、ナノ酸化物顆粒がＣｅＯ２を採用する時に、前記ＣｅＯ２の比表面積が１０〜８０ｍ２／ｇである。
【００３３】
以下は、表１−３にあわせて、本発明の各組成成分の質量百分比の複数の好適な実施例を挙げるが、本発明の各組成成分の含有量が該表に示されるデータに限定されるものではない。本分野の当業者にとって、表に示されるデータ範囲の上に合理的にまとめ及び推定を行うことが完全にできる。
【００３４】
また、特に説明すべきなのは、表１−３にはナノ酸化物顆粒増強剤の粒子径、比表面積の関連データが同時に示されるが、この２つの条件が必要な技術的特徴として説明されるものではない。本発明の核心の内容は、所定量のナノ酸化物顆粒増強剤微合金元素を添加することによって、被覆層の結晶粒子を微細化し、その靭性を改善し、その各種の耐腐蝕能力を向上し、高すぎる亜鉛含有量による不良影響を克服する目的を達することにある。一方、これをベースに、さらに適当な粒子径、適当な比表面積を選択することはただこの技術効果をより顕著化し、より優越化するためである。そのため、表１−３においてこの２つのパラメータを同時に示しているが、共により好適な条件とすることのみであり、共に本発明の技術的な情報をより詳細に提出するためで、本発明の必要な条件として説明するものではない。
【実施例】
【００３５】
実施例１
耐海洋気候工程部材防腐蝕処理用の熱溶融めっきアルミ鋳造合金であって、Ｚｎと、Ａｌと、Ｓｉと、Ｍｇと、ＲＥと、Ｔｉと、Ｎｉと、ＴｉＯ２ナノ酸化物顆粒増強剤と、から構成され、各組成成分の、総質量に占める百分比が、Ｚｎ：３５〜５８％、Ｓｉ：０．３〜４．０％、Ｍｇ：０．１〜５．０％、ＲＥ：０．０２〜１．０％、Ｔｉ：０．０１〜０．５％、Ｎｉ：０．１〜３．０％、ＴｉＯ２：０．０１〜１．０％で、残量がＡｌ及び避けられない不純物である。具体的な質量百分比含有量及び関連なパラメータは表１に示す。
【００３６】
【表１】
2013510943.tif 000002
【００３７】
実施例２
耐海洋気候工程部材防腐蝕処理用の熱溶融めっきアルミ鋳造合金であって、Ａｌと、Ｚｎと、Ｓｉと、Ｍｇと、ＲＥと、Ｔｉと、Ｎｉと、ＣｅＯ２ナノ酸化物顆粒増強剤と、から構成され、各組成成分の、総質量に占める百分比が、Ｚｎ：３５〜５８％、Ｓｉ：０．３〜４．０％、Ｍｇ：０．１〜５．０％、ＲＥ：０．０２〜１．０％、Ｔｉ：０．０１〜０．５％、Ｎｉ：０．１〜３．０％、ＣｅＯ２：０．０１〜１．０％で、残量がＡｌ及び避けられない不純物である。具体的には表２に示すとおりである。
【００３８】
【表２】
2013510943.tif 000003
【００３９】
実施例３
前記熱溶融めっきアルミ鋳造合金が、Ａｌと、Ｚｎと、Ｓｉと、Ｍｇと、ＲＥと、Ｔｉと、Ｎｉと、ナノ酸化物顆粒増強剤と、から構成され、ナノ酸化物顆粒増強剤がＴｉＯ２及びＣｅＯ２であり、且つＴｉＯ２とＣｅＯ２との割合が１：（１〜３）であり、質量百分比に基づいて計算すると、各組成成分の、総質量に占める百分比が、Ｚｎ：３５〜５８％、Ｓｉ：０．３〜４．０％、Ｍｇ：０．１〜５．０％、ＲＥ：０．０２〜１．０％、Ｔｉ：０．０１〜０．５％、Ｎｉ：０．１〜３．０％、ナノ酸化物顆粒ＴｉＯ２及びＣｅＯ２の総含有量：０．０１〜１．０％で、残量がＡｌ及び避けられない不純物である。具体的には表３に示すとおりである。
【００４０】
【表３】
2013510943.tif 000004
【００４１】
実施例１−３において、好ましくは、各組成成分の、総質量に占める百分比が、Ｚｎ：４１〜５１％、Ｓｉ：１〜３．２％、Ｍｇ：１．８〜４％、ＲＥ：０．０５〜０．８％、Ｔｉ：０．０５〜０．３５％、Ｎｉ：１．５〜２．６％、ナノ酸化物顆粒増強剤の総含有量：０．０５〜０．８％である。
【００４２】
より好ましくは、前記Ｚｎ含有量が４５％、前記Ｓｉ含有量が１．８％、前記Ｍｇ含有量が３．５％、前記ＲＥ含有量が０．６％、前記Ｔｉ含有量が０．２５％、前記Ｎｉ含有量が２％、ナノ酸化物顆粒増強剤の総含有量が０．２％である。
【００４３】
また、多数回繰り返して実験した結果、本発明により採用されるナノ酸化物顆粒増強剤の緩め密度に対しても選択できれば、最終に得られる被覆層の性能、効果がより理想的であることがさらにわかった。
【００４４】
ＴｉＯ２を採用すれば、好ましくは、前記ＴｉＯ２の緩め密度が３ｇ／ｃｍ３以下である。
【００４５】
ＣｅＯ２を採用すれば、好ましくは、前記ＣｅＯ２の緩め密度が５ｇ／ｃｍ３以下である。
【００４６】
ＴｉＯ２及びＣｅＯ２を同時に採用すれば、好ましくは、前記ＴｉＯ２及びＣｅＯ２の平均緩め密度が０．６〜４．５ｇ／ｃｍ３である。
【００４７】
また、本発明はさらに前記熱溶融めっきアルミ鋳造合金を製造する方法を提供し、Ａｌ、Ｚｎ、Ｓｉ、Ｍｇ、ＲＥ、Ｔｉ、Ｎｉ及びナノ酸化物顆粒増強剤の質量百分比に基づいて材料を準備し、まず真空または雰囲気保護炉においてＡｌを加熱して７００〜７５０℃まで温度を上げて溶解させ、撹拌して均一にし、Ｓｉを加え、その後温度を８００〜８４０℃まで上げた後ＲＥを加え、さらに温度を８３０〜８５０℃まで上げた後Ｚｎを加え、さらに温度を８５０〜８８０℃まで上げた後Ｎｉ及びＴｉを加え、温度を７５０〜７００℃まで下げた後Ｍｇ及びナノ酸化物顆粒増強剤を加え、さらに温度を７００〜６５０℃まで下げて、撹拌して均一にした後１０〜３５分間静置して、鋳造またはダイカストして地金にする。
【００４８】
好ましくは、Ａｌ、Ｚｎ、Ｓｉ、Ｍｇ、ＲＥ、Ｔｉ、Ｎｉ及びナノ酸化物顆粒増強剤の質量百分比に基づいて材料を準備し、まず真空または雰囲気保護炉においてＡｌを加熱して７２０〜７５０℃まで温度を上げて溶解させ、撹拌して均一にし、Ｓｉを加え、その後温度を８２０〜８４０℃まで上げた後ＲＥを加え、さらに温度を８４０〜８５０℃まで上げた後Ｚｎを加え、さらに温度を８６０〜８８０℃まで上げた後Ｎｉ及びＴｉを加え、温度を７３０〜７００℃まで下げた後Ｍｇ及びナノ酸化物顆粒増強剤を加え、さらに温度を６９０〜６５０℃まで下げて、撹拌して均一にした後１０〜３０分間静置して、鋳造またはダイカストして地金にする。
【００４９】
好ましくは、温度を７２０〜７００℃まで下げた後Ｍｇ及びナノ酸化物顆粒増強剤を加え、最後に温度を６９０〜６６０℃まで下げて２２〜２８分間保温して得る。
【００５０】
より好ましくは、温度を７１０℃まで下げた後Ｍｇ及びナノ酸化物顆粒増強剤を加え、最後に温度を６８０℃まで下げて２５分間保温して得る。
【００５１】
前記加熱過程における温度上昇速度が１０〜４０℃／分間で、前記温度降下過程における速度が２０〜６０℃／分間である。
【００５２】
好ましくは、前記加熱過程における温度上昇速度が２０〜３０℃／分間で、前記温度降下過程における速度が３０〜５０℃／分間である。
【００５３】
より好ましくは、前記加熱過程における温度上昇速度が２５℃／分間で、前記温度降下過程における速度が４０℃／分間である。
【００５４】
耐腐食性実験結果
実施例４
ある近海岸の風力発電工作セットのキー部材「羽根付根部フランジワッシャ」（サイズ：Φ２２００×３０ｍｍ、材質Ｑ３４５）であって、従来は普通の被覆層を採用して保護処理が行われ、ほんの数ヶ月で顕著な腐蝕が発生した。本発明の熱溶融めっきアルミ鋳造合金を採用してめっき被覆材料とし、１５０μｍ厚さの拡散めっき被覆層を形成し、さらに２０μｍ厚さの脂肪族ポリウレタン塗料を塗装した。加速腐蝕模擬試験の結果、海水スパッタリング環境においてその耐久性が２０年より長いことがわかった。
【００５５】
実施例５
ある近海岸の風力発電工作セットのキー部材「連接ボルト」（サイズ：Ｍ３６×１０００ｍ、材質４０ＣｒＮｉＭｏ）であって、従来の普通の塗装を採用して保護処理を行うと、ほんの数ヶ月で顕著な腐蝕が発生した。本発明の熱溶融めっきアルミ鋳造合金を採用してめっき被覆材料とし、１００μｍ厚さの拡散めっき被覆層を形成し、さらに１５μｍ厚さのポリシロキサンを塗装した。加速腐蝕模擬試験の結果、海水スパッタリング環境においてその耐久性が２０年より長いことがわかった。
【国際調査報告】
2013510943.tif 000005
2013510943.tif 000006
2013510943.tif 000007
2013510943.tif 000008
2013510943.tif 000009
2013510943.tif 000010